(57)【特許請求の範囲】
【請求項１】
ＬｉxＦｅＰＯ4（ただし、０＜ｘ≦１である。）なる組成で表される正極活物質を製造するに際し、
Ｌｉ3ＰＯ4と、Ｆｅ3（ＰＯ4）2又はその水和物であるＦｅ3（ＰＯ4）2・ｎＨ2Ｏ（ただし、ｎは水和数である。）とを混合して前駆体とする混合工程と、
上記混合工程で得られた前駆体を５００℃〜６００℃の範囲で焼成する焼成工程と
を有する
正極活物質の製造方法。
【請求項２】
ＬｉxＦｅＰＯ4（ただし、０＜ｘ≦１である。）なる組成で表される正極活物質を有する正極と、負極活物質を有する負極と、非水電解質とを備える非水電解質電池の製造方法において、
上記ＬｉxＦｅＰＯ4を合成するに際し、Ｌｉ3ＰＯ4と、Ｆｅ3（ＰＯ4）2又はその水和物であるＦｅ3（ＰＯ4）2・ｎＨ2Ｏ（ただし、ｎは水和数である。）とを混合して前駆体とする混合工程と、
上記混合工程で得られた前駆体を５００℃〜６００℃の範囲で焼成する焼成工程と
を有する
非水電解質電池の製造方法。
【発明の詳細な説明】
【０００１】
【発明の属する技術分野】
本発明は、リチウムを可逆的にドープ／脱ドープ可能な正極活物質の製造方法、及びこの正極活物質を用いた非水電解質電池の製造方法に関する。
【０００２】
【従来の技術】
近年、電子技術の進歩により、電子機器の高性能化、小型化、ポータブル化が進んでいる。これら電子機器に使用される電池に対しても、高エネルギー密度化が要求されていることから、非水電解質電池の研究・開発が盛んに進められている。中でも、リチウム電池若しくはリチウムイオン二次電池は、従来の電池に比べて、３Ｖ、４Ｖといった高い起電力を有する等の優れた性能のため、カムコーダ、携帯電話、及びノート型パソコン等の各種携帯用電子機器に採用されている。
【０００３】
現在、リチウムイオン二次電池の正極活物質としては、高エネルギー密度、高電圧を有すること等から、ＬｉＣｏＯ2、ＬｉＮｉＯ2、ＬｉＭｎ2Ｏ4等が用いられている。しかし、これらの正極活物質は、クラーク数の低い金属元素をその組成中に有しているため、コストが高くつく他、安定供給が難しいという問題がある。また、これらの正極活物質は、環境に与える影響も大きいことから、これらに代わる新規正極活物質が求められている。
【０００４】
これに対し、オリビン構造を有するＬｉＦｅＰＯ4を、リチウムイオン二次電池の正極活物質として用いることが提案されている。ＬｉＦｅＰＯ4は、体積密度が３．６ｇ／ｃｍ3と大きく、３．４Ｖの高電位を発生し、理論容量も１７０ｍＡｈ／ｇと大きい。また、ＬｉＦｅＰＯ4は、初期状態で、電気化学的に脱ドープ可能なＬｉを、Ｆｅ原子１個当たりに１個含んでいるので、リチウムイオン電池の正極活物質として有望な材料である。しかもＬｉＦｅＰＯ4は、資源的に豊富で安価な材料である鉄をその組成中に有しているため、上述のＬｉＣｏＯ2、ＬｉＮｉＯ2、ＬｉＭｎ2Ｏ4等と比較して低コストであり、また、環境に与える影響も小さい。
【０００５】
【発明が解決しようとする課題】
ところで従来、炭酸リチウム、リン酸二アンモニウム及び酢酸鉄（ＩＩ）を合成出発原料として、焼成し、下記の反応によってＬｉＦｅＰＯ4を得ていた。
【０００６】
反応式：Ｌｉ2ＣＯ3＋２Ｆｅ（ＣＨ3ＣＯＯ）2＋２ＮＨ4Ｈ2ＰＯ4
→２ＬｉＦｅＰＯ4＋ＣＯ2＋Ｈ2Ｏ＋２ＮＨ3＋４ＣＨ3ＣＯＯＨ
そして、上記の反応式から明らかなように、焼成時に有毒なアンモニアや酢酸等の副生成物が発生し、これら副生成物を処理するための大規模な集気装置等の設備が必要となり、製造コスト上昇の原因となっていた。また、これらの副生成物が大量に発生するため、ＬｉＦｅＰＯ4の収率を低下させてしまっていた。
【０００７】
そこで本発明はこのような従来の実状に鑑みて提案されたものであり、焼成工程において有毒な副生成物を発生することなく、ＬｉＦｅＰＯ4を高収率で得ることができる正極活物質の製造方法及び非水電解質電池の製造方法を提供することを目的とする。
【０００８】
【課題を解決するための手段】
上述の目的を達成するために、本発明にかかる正極活物質の製造方法は、ＬｉxＦｅＰＯ4（ただし、０＜ｘ≦１である。）なる組成で表される正極活物質を製造するに際し、Ｌｉ3ＰＯ4と、Ｆｅ3（ＰＯ4）2又はその水和物であるＦｅ3（ＰＯ4）2・ｎＨ2Ｏ（ただし、ｎは水和数である。）とを混合して前駆体とする混合工程と、上記混合工程で得られた前駆体を５００℃〜６００℃の範囲で焼成する焼成工程とを有することを特徴とする。
【０００９】
以上のような正極活物質の製造方法では、焼成工程にて、目的物質であるＬｉＦｅＰＯ4の他には、副生成物が発生しないか、又は、副生成物として無毒の水のみが発生する。また、この正極活物質を用いた電池は、高い電池特性を得ることができる。
【００１０】
また、上述の目的を達成するために、本発明にかかる非水電解質電池の製造方法は、ＬｉxＦｅＰＯ4（ただし、０＜ｘ≦１である。）なる組成で表される正極活物質を有する正極と、負極活物質を有する負極と、非水電解質とを備える非水電解質電池の製造方法において、上記ＬｉxＦｅＰＯ4を合成するに際し、Ｌｉ3ＰＯ4と、Ｆｅ3（ＰＯ4）2又はその水和物であるＦｅ3（ＰＯ4）2・ｎＨ2Ｏ（ただし、ｎは水和数である。）とを混合して前駆体とする混合工程と、上記混合工程で得られた前駆体を５００℃〜６００℃の範囲で焼成する焼成工程とを有することを特徴とする。
【００１１】
以上のような非水電解質電池の製造方法では、正極活物質を製造する焼成工程にて、目的物質であるＬｉＦｅＰＯ4の他には、副生成物が発生しないか、又は、副生成物として無毒の水のみが発生する。
【００１２】
【発明の実施の形態】
以下、本発明の実施の形態について説明する。
【００１３】
本発明を適用して製造される非水電解液電池の一構成例を図１に示す。この非水電解液電池１は、負極２と、負極２を収容する負極缶３と、正極４と、正極４を収容する正極缶５と、正極４と負極２との間に配されたセパレータ６と、絶縁ガスケット７とを備え、負極缶３及び正極缶５内に非水電解液が充填されてなる。
【００１４】
負極２は、負極活物質となる例えば金属リチウム箔からなる。また、負極活物質として、リチウムをドープ、脱ドープ可能な材料を用いる場合には、負極２は、負極集電体上に、上記負極活物質を含有する負極活物質層が形成されてなる。負極集電体としては、例えばニッケル箔等が用いられる。
【００１５】
リチウムをドープ、脱ドープ可能な負極活物質としては、金属リチウム、リチウム合金、リチウムがドープされた導電性高分子、層状化合物（炭素材料や金属酸化物など）が用いられている。
【００１６】
負極活物質層に含有される結合剤としては、この種の非水電解液電池の負極活物質層の結合剤として通常用いられている公知の樹脂材料等を用いることができる。
【００１７】
負極缶３は、負極２を収容するものであり、また、非水電解液電池１の外部負極となる。
【００１８】
正極４は、正極集電体上に、正極活物質を含有する正極活物質層が形成されてなる。この非水電解液電池１では、正極活物質として、後述する方法により製造される、オリビン構造を有するＬｉＦｅＰＯ4を用いる。また、正極集電体としては、例えばアルミニウム箔等が用いられる。
【００１９】
正極活物質層に含有される結合剤としては、この種の非水電解液電池の正極活物質層の結合剤として通常用いられている公知の樹脂材料等を用いることができる。
【００２０】
正極缶５は、正極４を収容するものであり、また、非水電解液電池１の外部正極となる。
【００２１】
セパレータ６は、正極４と、負極２とを離間させるものであり、この種の非水電解液電池のセパレータとして通常用いられている公知の材料を用いることができ、例えばポリプロピレンなどの高分子フィルムが用いられる。また、リチウムイオン伝導度とエネルギー密度との関係から、セパレータの厚みはできるだけ薄いことが必要である。具体的には、セパレータの厚みは例えば５０μｍ以下が適当である。
【００２２】
絶縁ガスケット７は、負極缶３に組み込まれ一体化されている。この絶縁ガスケット７は、負極缶３及び正極缶５内に充填された非水電解液の漏出を防止するためのものである。
【００２３】
非水電解液としては、非プロトン性非水溶媒に電解質を溶解させた溶液が用いられる。
【００２４】
非水溶媒としては、例えばプロピレンカーボネート、エチレンカーボネート、ブチレンカーボネート、ビニレンカーボネート、γ−ブチルラクトン、スルホラン、１，２−ジメトキシエタン、１，２−ジエトキシエタン、２−メチルテトラヒドロフラン、３−メチル１，３−ジオキソラン、プロピオン酸メチル、酪酸メチル、ジメチルカーボネート、ジエチルカーボネート、ジプロピルカーボネート等を使用することができる。特に、電圧安定性の点からは、プロピレンカーボネート、ビニレンカーボネート等の環状カーボネート類、ジメチルカーボネート、ジエチルカーボネート、ジプロピルカーボネート等の鎖状カーボネート類を使用することが好ましい。また、このような非水溶媒は、１種類を単独で用いてもよいし、２種類以上を混合して用いてもよい。
【００２５】
また、非水溶媒に溶解させる電解質としては、例えば、ＬｉＰＦ6、ＬｉＣｌＯ4、ＬｉＡｓＦ6、ＬｉＢＦ4、ＬｉＣＦ3ＳＯ3、ＬｉＮ（ＣＦ3ＳＯ2）2等のリチウム塩を使用することができる。これらのリチウム塩の中でも、ＬｉＰＦ6、ＬｉＢＦ4を使用することが好ましい。
【００２６】
つぎに、上述したような非水電解液電池１の製造方法について説明する。
【００２７】
まず、正極活物質として用いられる、オリビン構造を有するＬｉＦｅＰＯ4を合成する。
【００２８】
本実施の形態において、ＬｉＦｅＰＯ4を合成するには、まず、合成原料として、リン酸リチウム（Ｌｉ3ＰＯ4）と、リン酸鉄（ＩＩ）（Ｆｅ3（ＰＯ4）2）又はその水和物（Ｆｅ3（ＰＯ4）2・ｎＨ2Ｏ（ただし、ｎは水和数である。））とを、所定比で混合して合成前駆体とする。ここで、合成原料の混合は十分に行う必要がある。合成原料を十分に混合することで、各原料が均一に混ざり合い、接触点が増えるため、引き続く焼成工程における合成反応を速やかに進行することが可能になる。
【００２９】
次に、この合成前駆体を窒素、アルゴン等の不活性ガス雰囲気中又は水素や一酸化炭素等の還元性ガス雰囲気で焼成することにより、オリビン構造を有するリチウム鉄リン酸化物（ＬｉＦｅＰＯ4）が合成される。この焼成工程におけるＬｉＦｅＰＯ4の合成反応は、以下のような反応式で表される。
【００３０】
反応式：Ｌｉ3ＰＯ4＋Ｆｅ3（ＰＯ4）2・ｎＨ2Ｏ（ただし、ｎは水和数であり、無水物のときｎ＝０である。）→３ＬｉＦｅＰＯ4＋ｎＨ2Ｏ
従来、ＬｉＦｅＰＯ4を合成する際には、有毒なアンモニアや酢酸等の副生成物が発生し、これら副生成物を処理するための大規模な集気装置等の設備が必要であった。
【００３１】
本発明においては、上記反応式から明らかなように、リン酸鉄（ＩＩ）の無水物であるＦｅ3（ＰＯ4）2を用いた場合には、副生成物が発生しない。また、リン酸鉄（ＩＩ）の水和物であるＦｅ3（ＰＯ4）2・ｎＨ2Ｏを用いた場合には、副生成物として無毒の水のみが発生する。
【００３２】
すなわち、目的物質であるＬｉＦｅＰＯ4の他には、有毒な副生成物を発生しないため、従来のＬｉＦｅＰＯ4の製造方法に比べて、焼成工程における安全性が著しく向上する。また、副生成物として水が発生したとしても、水そのものは無毒であるため、処理工程を大幅に簡略化でき、従来の副生成物の処理のために必要であった大規模な処理設備を縮小できる。したがって、従来の副生成物であるアンモニア等を処理する際に比べて、製造コストを大幅に削減することができる。
【００３３】
また、上記反応式から明らかなように、副生成物の発生が少量であるため、ＬｉＦｅＰＯ4の収率を大幅に向上させることができる。
【００３４】
ここで、上記焼成を行う際の焼成温度は、５００℃〜７００℃の範囲であることが好ましい。焼成工程を上述の範囲内の温度で行うことで、従来の製造方法で得られたＬｉＦｅＰＯ4に比べて、放電容量及び充放電サイクル特性を向上させることができる。焼成温度が５００℃未満であると、化学反応及び結晶化が十分に進まず、均一なＬｉＦｅＰＯ4を得られない虞がある。一方、焼成温度が７００℃を上回ると、ＬｉＦｅＰＯ4の粒子が大きくなり、十分な放電容量及び充放電サイクル特性を得られない虞がある。
【００３５】
そして、以上のようにして得られたＬｉＦｅＰＯ4を正極活物質として用いた非水電解液電池１は、例えばつぎのようにして製造される。
【００３６】
負極２としては、まず、負極活物質と結着剤とを溶媒中に分散させてスラリーの負極合剤を調製する。次に、得られた負極合剤を集電体上に均一に塗布、乾燥して負極活物質層を形成することにより負極２が作製される。上記負極合剤の結着剤としては、公知の結着剤を用いることができるほか、上記負極合剤に公知の添加剤等を添加することができる。また、負極活物質となる金属リチウムをそのまま負極２として用いることもできる。
【００３７】
正極４としては、まず、正極活物質となるＬｉＦｅＰＯ4と結着剤とを溶媒中に分散させてスラリーの正極合剤を調製する。次に、得られた正極合剤を集電体上に均一に塗布、乾燥して正極活物質層を形成することにより正極４が作製される。上記正極合剤の結着剤としては、公知の結着剤を用いることができるほか、上記正極合剤に公知の添加剤等を添加することができる。
【００３８】
非水電解液は、電解質塩を非水溶媒中に溶解することにより調製される。
【００３９】
そして、負極２を負極缶３に収容し、正極４を正極缶５に収容し、負極２と正極４との間に、ポリプロピレン製多孔質膜等からなるセパレータ６を配する。負極缶３及び正極缶５内に非水電解液を注入し、絶縁ガスケット７を介して負極缶３と正極缶５とをかしめて固定することにより、非水電解液電池１が完成する。
【００４０】
上述したような非水電解液電池１の製造方法では、Ｌｉ3ＰＯ4と、Ｆｅ3（ＰＯ4）2又はその水和物であるＦｅ3（ＰＯ4）2・ｎＨ2Ｏとを混合して焼成するため、有毒な副生成物を発生することなく、ＬｉＦｅＰＯ4が得られる。このため、ＬｉＦｅＰＯ4の収率が向上するとともに、従来の有毒な副生成物を処理するために必要であった製造コストを大幅に削減することができる。そして、このＬｉＦｅＰＯ4を正極活物質として用いて作製された非水電解液電池１は、リチウムのドープ・脱ドープが良好に行われて、高い放電容量を有し、かつ、充放電サイクル特性にも優れたものとなる。
【００４１】
上述したような本実施の形態に係る非水電解液電池１は、円筒型、角型、コイン型、ボタン型等、その形状については特に限定されることはなく、また、薄型、大型等の種々の大きさにすることができる。
【００４２】
なお、上述した実施の形態では、非水電解質電池として、非水電解液を用いた非水電解液電池１を例に挙げて説明したが、本発明はこれに限定されるものではなく、非水電解質として、固体電解質や、膨潤溶媒を含有するゲル状の固体電解質を用いた場合にも適用可能である。また、本発明は、一次電池についても二次電池についても適用可能である。
【００４３】
【実施例】
本発明の効果を調べるべく、ＬｉＦｅＰＯ4を合成し、得られたＬｉＦｅＰＯ4を正極活物質として用いて電池を作製し、その特性を評価した。
【００４４】
〈実施例１〉
まず、ＬｉＦｅＰＯ4を合成した。
【００４５】
ＬｉＦｅＰＯ4を合成するには、まず、リン酸リチウム（Ｌｉ3ＰＯ4）とリン酸鉄（ＩＩ）・八水和物（Ｆｅ3（ＰＯ4）2・８Ｈ2Ｏ）とを、リチウムと鉄との元素比率が１：１となるように乳鉢で３０分間混合して反応前駆体とした。
【００４６】
次に、この反応前駆体を、セラミックるつぼに入れ、窒素雰囲気中の電気炉にて４００℃で５時間焼成後、粉砕混合することによりＬｉＦｅＰＯ4を得た。
【００４７】
そして、上述のようにして得られたＬｉＦｅＰＯ4を正極活物質として用いて電池を作製した。
【００４８】
まず、正極活物質として乾燥したＬｉＦｅＰＯ4を８０重量部と、導電剤としてアセチレンブラックを１５重量部と、バインダーとしてフッ素樹脂粉末を５重量部とを混合した後、加圧成形してペレット状の正極とした。
【００４９】
また、リチウム金属箔を正極と略同形に打ち抜くことにより負極とした。
【００５０】
また、プロピレンカーボネートとジメチルカーボネートとの等容量混合溶媒に、ＬｉＰＦ6を１ｍｏｌ／ｌの濃度で溶解させることにより非水電解液を調製した。
【００５１】
以上のようにして得られた正極を正極缶に収容し、負極を負極缶に収容し、正極と負極との間にセパレータを配した。正極缶及び負極缶内に非水電解液を注入し、正極缶と負極缶とをかしめて固定することにより、２０２５型のコイン型テストセルを作製した。
【００５２】
〈実施例２〉
反応前駆体の焼成温度を５００℃としたこと以外は、実施例１と同様にしてＬｉＦｅＰＯ4を合成し、得られたＬｉＦｅＰＯ4を正極活物質として用いて、テストセルを作製した。
【００５３】
〈実施例３〉
反応前駆体の焼成温度を６００℃としたこと以外は、実施例１と同様にしてＬｉＦｅＰＯ4を合成し、得られたＬｉＦｅＰＯ4を正極活物質として用いて、テストセルを作製した。
【００５４】
〈実施例４〉
反応前駆体の焼成温度を７００℃としたこと以外は、実施例１と同様にしてＬｉＦｅＰＯ4を合成し、得られたＬｉＦｅＰＯ4を正極活物質として用いて、テストセルを作製した。
【００５５】
〈実施例５〉
反応前駆体の焼成温度を８００℃としたこと以外は、実施例１と同様にしてＬｉＦｅＰＯ4を合成し、得られたＬｉＦｅＰＯ4を正極活物質として用いて、テストセルを作製した。
【００５６】
〈実施例６〉
反応前駆体の焼成温度を６００℃としたことと、負極として黒鉛系負極を用いたこと以外は、実施例１と同様にしてテストセルを作製した。なお、黒鉛系負極は、負極活物質として黒鉛粉末を９０重量部と、バインダーとしてフッ素樹脂粉末を１０重量部とを、溶媒としてＮ−メチルピロリドン中に均一に混合してスラリー状にしたものを準備し、銅箔に塗布、加熱乾燥及び加圧工程を経た後、正極と略同型に打ち抜くことにより作製した。
【００５７】
〈比較例〉
まず、酢酸鉄（ＩＩ）（Ｆｅ（ＣＨ3ＣＯＯ）2）とリン酸二水素アンモニウム（ＮＨ4Ｈ2ＰＯ4）と炭酸リチウム（Ｌｉ2ＣＯ3）とを、モル比が２：２：１になるようにして混合し、反応前駆体とした。
【００５８】
次に、この反応前駆体に対して、窒素雰囲気下、３００℃で１２時間の仮焼きを行った後、窒素雰囲気下、反応前駆体を６００℃で２４時間加熱することによりＬｉＦｅＰＯ4を得た。
【００５９】
そして、上述のようにして得られたＬｉＦｅＰＯ4を正極活物質として用いて、実施例１と同様にしてテストセルを作製した。
【００６０】
以上のようにして作製されたテストセルについて、充放電試験を行った。
【００６１】
各テストセルに対して定電流充電を行い、電池電圧が４．２Ｖになった時点で、定電流充電から定電圧充電に切り替えて、電圧を４．２Ｖに保ったまま充電を行った。そして、電流が０．０１ｍＡ／ｃｍ2以下になった時点で充電を終了させた。その後、放電を行い、電池電圧が２．０Ｖまで低下した時点で放電を終了させた。なお、充電時、放電時ともに常温（２５℃）で行い、このときの電流密度は０．１ｍＡ／ｃｍ2とした。なお、放電容量維持率は、比較例の第１回サイクル目の放電容量を１００％として表した。
【００６２】
まず、実施例１〜実施例５及び比較例の、３０サイクル目の充放電サイクル特性、電池評価、毒性副生成物の有無及びＬｉＦｅＰＯ4の収率を、表１に示す。なお、表１中、電池評価は、３０サイクル目の放電容量維持率が９５％以上であったものを○とし、９５％未満であったものを×として表した。
【００６３】
【表１】
0004769995.tif 000002
【００６４】
表１より、本発明を適用した実施例１〜実施例５は、焼成工程において有毒な副生成物を発生しなかったが、比較例は副生成物として有毒なアンモニアを発生した。このことから、ＬｉＦｅＰＯ4の合成原料としてＬｉ3ＰＯ4とＦｅ3（ＰＯ4）2・８Ｈ2Ｏとを用いることで、焼成工程において有毒な副生成物を発生することなく、安全にＬｉＦｅＰＯ4を得られることがわかった。
【００６５】
また、充放電サイクル特性に基づく電池評価より、焼成温度は、５００℃〜７００℃であることが好ましいとわかった。焼成温度が５００℃未満である実施例１は、充放電サイクル特性が著しく劣っていた。これは、ＬｉＦｅＰＯ4の化学反応及び結晶化が十分に進まないためと考えられる。一方、実施例５は、焼成温度が８００℃と高すぎたため、逆に充放電サイクル特性の劣化を引き起こした。
【００６６】
また、ＬｉＦｅＰＯ4の合成原料としてＬｉ3ＰＯ4とＦｅ3（ＰＯ4）2・８Ｈ2Ｏとを用いた実施例１〜実施例５は、高収率でＬｉＦｅＰＯ4を得られることがわかった。
【００６７】
つぎに、負極として金属リチウム負極を用いた実施例３及び比較例の２０サイクル目までの充放電サイクル特性を、図２に示す。図２より、Ｌｉ3ＰＯ4とＦｅ3（ＰＯ4）2・８Ｈ2Ｏとを焼成して得たＬｉＦｅＰＯ4を正極活物質として用いた実施例３は、従来の製造方法で得たＬｉＦｅＰＯ4を正極活物質として用いた比較例に比べて、放電容量が４％〜５％程度向上しており、優れた特性を示すことがわかった。
【００６８】
負極として黒鉛系負極を用いた実施例６及び比較例の２０サイクル目までの充放電サイクル特性を、図３に示す。図３より、実施例６も、比較例に比べて放電容量が４％〜５％程度向上しており、優れた特性を示すことがわかった。
【００６９】
したがって、負極の材料によらず、Ｌｉ3ＰＯ4とＦｅ3（ＰＯ4）2・８Ｈ2Ｏとを焼成して得たＬｉＦｅＰＯ4を正極活物質として用いることで、テストセルは優れた特性を示すことがわかった。
【００７０】
【発明の効果】
以上の説明からも明らかなように、本発明の正極活物質の製造方法では、Ｌｉ3ＰＯ4と、Ｆｅ3（ＰＯ4）2又はその水和物であるＦｅ3（ＰＯ4）2・ｎＨ2Ｏとを混合して焼成することによって、有毒な副生成物を発生することなく、高収率でＬｉＦｅＰＯ4を得ることができる。
【００７１】
したがって、上述のようにして得られたＬｉＦｅＰＯ4を正極活物質として用いることで、リチウムのドープ・脱ドープが良好に行われて高い放電容量を有し、且つ充放電サイクル特性にも優れた非水電解質電池を低コストにて作製できる。
【図面の簡単な説明】
【図１】本発明に係る非水電解質電池の一構成例を示す断面図である。
【図２】実施例３及び比較例で作製されたテストセルの充放電サイクル特性を示す図である。
【図３】実施例６及び比較例で作製されたテストセルの充放電サイクル特性を示す図である。
【符号の説明】
１  非水電解質電池、  ２  負極、  ３  負極缶、  ４  正極、  ５  正極缶、６  セパレータ、  ７  絶縁ガスケット
【図１】
0004769995.tif 000003
【図２】
0004769995.tif 000004
【図３】
0004769995.tif 000005